(57)【要約】【課題】  異物混入潤滑下のような高荷重条件下で使用されても長寿命なボールねじを提供する。【解決手段】  ボールねじ１は、ねじ溝３ａを有するねじ軸３と、ねじ溝５ａを有するナット５と、両ねじ溝３ａ，５ａにより形成されるボール転動路に装填された多数のボール９と、隣接するボール９の間に介在されボール９の転動面に対面する２つの凹面２３を有するリテーニングピース２１と、を備えている。ねじ軸３及びナット５のうち少なくとも一方は、０．１５質量％以上０．５質量％以下の炭素と１質量％以上３質量％以下のクロムとを含有する合金鋼で構成されている。ねじ軸３及びナット５のうちこの合金鋼で構成されている部材は、ねじ溝３ａ，５ａの表面層の残留オーステナイト量γR が１５体積％以上４５体積％以下となっているとともに、ねじ溝３ａ，５ａの表面層のビッカース硬さＨｖが７８０−４．７×γR ≦Ｈｖ≦９２０−４．７×γR なる式を満たしている。【選択図】    図２
2005155714.tif 000002
【特許請求の範囲】
【請求項１】
螺旋状のねじ溝を外周面に有するねじ軸と、前記ねじ軸のねじ溝に対向するねじ溝を内周面に有するナットと、前記両ねじ溝により形成される螺旋状のボール転動路に転動自在に装填された多数のボールと、隣接する前記ボールの間に介在され前記ボールの転動面に対面する２つの凹面を有するリテーニングピースと、を備えるボールねじにおいて、
前記ねじ軸及び前記ナットのうち少なくとも一方は、０．１５質量％以上０．５質量％以下の炭素と１質量％以上３質量％以下のクロムとを含有する合金鋼で構成され、
前記ねじ軸及び前記ナットのうち前記合金鋼で構成された部材は、そのねじ溝の表面層が浸炭処理又は浸炭窒化処理により硬化され、前記硬化された表面層の残留オーステナイト量γR が１５体積％以上４５体積％以下であるとともに、前記硬化された表面層のビッカース硬さＨｖが下記式を満足することを特徴とするボールねじ。
７８０−４．７×γR ≦Ｈｖ≦９２０−４．７×γR 
【発明の詳細な説明】
【技術分野】
【０００１】
本発明は、長寿命なボールねじに関する。
【背景技術】
【０００２】
ボールねじは、外周面にねじ溝が形成されたねじ軸と、該ねじ軸のねじ溝に対向するねじ溝が内周面に形成されたナットと、両ねじ溝により形成されるボール転動路内に転動自在に装填された多数のボールと、で構成されている。そして、ねじ軸とナットとを相対回転させると、ボールはボール転動路内を転動しながら移動し、ねじ軸とナットとがボールの転動を介して軸方向に相対直線運動するようになっている。
【０００３】
ところが、ボール転動路内で転動するボールは同一方向に回転しているので、隣接するボール同士が接触すると、接触部であるボールの表面においては、相対的に反対方向に運動していることになる。そのため、接触部において競り合いやすべりが生じ、ボールの自由な転動が妨げられてボールの作動性が悪化する。また、ボールの表面に摩耗や損傷が生じ、トルクが変動する、騒音が大きくなる等の種々の問題が生じる場合があった。さらに、ボールの損傷により生じた摩耗片や破損片を噛み込んで、ねじ軸やナットに二次的に損傷が生じて、ボールねじの寿命が低下するという問題が生じる場合もあった。
【０００４】
このような問題を解決するため、例えば特許文献１に記載のボールねじにおいては、隣接するボールの間にリテーニングピースを介装している。これにより、特に高荷重条件下における上記問題を解決している。また、例えば特許文献２に記載のボールねじにおいては、転走面に凹凸を備えたリテーニングピースを隣接するボールの間に介装することにより、トルク変動を抑制している。
【特許文献１】特開２００１−２１０１８号公報
【特許文献２】特開２０００−１９９５５６号公報
【発明の開示】
【発明が解決しようとする課題】
【０００５】
ボールねじは、ねじ軸やナットの軌道面（ねじ溝）がゴシックアーチ形状であるものが多く、その場合は、ボールは２点又は条件によっては３，４点のアンギュラ接触となっている。さらに、軌道面が螺旋状に連続していることや、ボールの循環機構においてボールの状態が無負荷状態から負荷状態へ変動することにより、ボールの挙動は複雑となっている。負荷状態では理想的な転動状態ではなく、ボールがスピンしやすいので、ボールにすべりが生じやすい。よって、ボールねじは、使用条件によって差はあるものの、ボールがスピンして軌道面に摩耗が生じやすい性質を有している。
【０００６】
このようなスピンによる摩耗は、特許文献１，２に記載のようにリテーニングピースを配するだけでは防ぐことはできないので、特に高荷重条件下では摩耗が進行しやすく、ねじ軸やナットの軌道面に剥離が生じる場合があった。
例えば射出成形機やプレス機等に組み込まれるボールねじは、高荷重が負荷されるので、弾性変形によりボールと軌道面との接触楕円が大きくなって、スピンによる摩耗が生じやすい。また、このようなボールねじは、高荷重が断続的に負荷されるので、摩耗が促進され破損寿命が低下する傾向がある。
そこで、本発明は、上記のような従来のボールねじが有する問題点を解決するものであり、高荷重条件下で使用されても摩耗が生じにくく長寿命なボールねじを提供することを課題とする。
【課題を解決するための手段】
【０００７】
前記課題を解決するため、本発明は次のような構成からなる。すなわち、本発明に係る請求項１のボールねじは、螺旋状のねじ溝を外周面に有するねじ軸と、前記ねじ軸のねじ溝に対向するねじ溝を内周面に有するナットと、前記両ねじ溝により形成される螺旋状のボール転動路に転動自在に装填された多数のボールと、隣接する前記ボールの間に介在され前記ボールの転動面に対面する２つの凹面を有するリテーニングピースと、を備えるボールねじにおいて、前記ねじ軸及び前記ナットのうち少なくとも一方は、０．１５質量％以上０．５質量％以下の炭素と１質量％以上３質量％以下のクロムとを含有する合金鋼で構成され、前記ねじ軸及び前記ナットのうち前記合金鋼で構成された部材は、そのねじ溝の表面層が浸炭処理又は浸炭窒化処理により硬化され、前記硬化された表面層の残留オーステナイト量γR が１５体積％以上４５体積％以下であるとともに、前記硬化された表面層のビッカース硬さＨｖが下記式を満足することを特徴とする。
７８０−４．７×γR ≦Ｈｖ≦９２０−４．７×γR 
【０００８】
ボールねじの寿命を低下させる要因としては、前述のような競り合いやすべりによるボールの摩耗，損傷があげられるが、潤滑油中の異物混入も寿命低下の要因の一つである。潤滑油中に異物が混入すると、ねじ軸及びナットの軌道面（ねじ溝）に高荷重が負荷されることとなるので、寿命の低下が促進されるのである。
【０００９】
例えば、転がり軸受においては、異物により軌道輪や転動体が損傷を受けて、潤滑油中に異物が混入していない清浄潤滑下と比較して１／１０程度まで寿命が低下する場合があった。
このような問題を解決するため、転がり軸受においては種々の技術が提案されている。例えば、特公平７−８８８５１号公報には、軌道面の表面層の炭素量，残留オーステナイト量，及び炭窒化物の量を適正値とすることにより、異物により生じる圧痕のエッジ部における応力集中を緩和するとともにクラックの発生を抑えて、転がり軸受を長寿命とする技術が提案されている。
【００１０】
また、特公平８−２６４４６号公報には、軌道面の表面層の残留オーステナイト量と表面硬さとの関係を適正にするとともに、軌道面の表面層に存在する炭化物，炭窒化物の平均粒径を最適値とすることにより、異物混入潤滑下及び清浄潤滑下において転がり軸受を長寿命とする技術が提案されている。
そこで、これらの公報の技術をボールねじに適用して、異物混入潤滑下におけるボールねじの寿命の向上を試みた。その結果、ボールねじがリテーニングピースを備えていない場合には、ねじ軸及びナットの軌道面（ねじ溝）の表面層を前述のような構成としても、ボールの損傷が生じるため、寿命の向上はほとんど見られなかった。これに対して、ボールねじがリテーニングピースを備えている場合には、転がり軸受の場合と同様に、長寿命となった。
【００１１】
これは、ボールねじの場合は転がり軸受と比べてボールにすべりが生じやすく、摩耗が生じやすい傾向があることに起因している。摩耗により生じた摩耗粉は、すべりの加速，発熱の促進，トルク上昇等の現象に繋がり、荷重条件等の条件が厳しくなると、軌道面に表面疲労が生じて剥離に進展するおそれがある。このような現象は、ボールねじにリテーニングピースを配するだけでは抑制することはできず、リテーニングピースを配することと、ねじ溝の表面層の残留オーステナイト量及び硬さの適正化とを組み合わせることにより抑制することができる。
【００１２】
すなわち、前者により、ボールは、例えばリテーニングピースのゴシックアーチ形状の凹面に極めて低摩擦で接触しながらリテーニングピースとともにボール転動路内を転動するので、ボール同士の競り合いが防止される。その結果、競り合いによる作動不良、騒音及び異常音の発生、ボールの摩擦による損傷が防止される。また、スペーサボールを用いたボールねじと比較して、遥かに多くのボールを配置することができるので、許容負荷容量を低減させることなく長寿命化を図ることができる。
また、後者により、高荷重条件下においてもねじ溝に摩耗が生じにくいので、ボールねじを長寿命とすることができる。
【００１３】
以下に、本発明のボールねじにおける前述の各数値（合金鋼中の合金元素の含有量、残留オーステナイト量等）の臨界的意義について説明する。
〔炭素の含有量について〕
炭素（Ｃ）は、焼入れ，焼戻し後の硬さを向上させるために必要な元素であり、合金鋼中のＣの含有量を０．１５質量％以上０．５質量％以下とする必要がある。
浸炭処理や浸炭窒化処理を施すことにより表面の硬さを向上させることができるが、Ｃの含有量が０．１５質量％未満であると、浸炭処理や浸炭窒化処理に長時間を要し生産性が低下する。一方、Ｃの含有量が０．５質量％を超えると、心部の靱性が低下する。特に、ボールねじのような直動装置においては、加工や熱処理によりねじ軸が湾曲すると、湾曲直し工程が必要となるが、心部の靱性が低いと該湾曲直し工程でねじ軸が破損するおそれがある。
なお、浸炭処理又は浸炭窒化処理により表面の炭素濃度は上昇するので、これらの数値は心部のＣの含有量であり、同時に素材の段階におけるＣの含有量でもある。
【００１４】
〔クロムの含有量について〕
クロム（Ｃｒ）は、焼入れ性及び焼戻し軟化抵抗性の向上に有効な元素である。また、微細な炭化物を析出して合金鋼の硬さを向上させる炭化物形成元素である。ただし、Ｃｒの含有量が１質量％未満であると、浸炭処理等によりＣ濃度を高めて表面硬さを高めることは可能であるものの、炭化物の核発生が少なくなるため炭化物が成長して巨大炭化物が発生しやすい。
一方、Ｃｒの含有量が３質量％を超えると、素材の段階で巨大炭化物が生じてしまい、この炭化物の周囲で応力集中が生じるため、寿命が低下するおそれがある。また、必要以上のＣｒ含有量の増加はコスト的にも不利であるし、巨大炭化物を微細化しようとすると高温での焼入れ（炭化物をマトリックス中に固溶して再度析出させるための熱処理）が必要となるため熱処理生産性が低下する。
【００１５】
〔その他の炭化物形成元素について〕
炭化物形成元素としては、モリブデン（Ｍｏ），バナジウム（Ｖ），タングステン（Ｗ）等がある。Ｍｏは、Ｃｒよりも炭化物をさらに微細化する性質を有している。また、Ｖを添加すると、安定した硬い炭化物が生成して耐摩耗性が向上し、Ｗを添加すると、硬い炭化物が生成し、結晶構造によっては摩擦係数が低下する。
これらの元素は高価であるが、ボールねじの用途や要求性能によっては、単独又は２種以上を添加してもよい。例えば、Ｍｏの含有量は３質量％以下が好ましく、１質量％以下がより好ましい。また、Ｖの含有量は３質量％以下が好ましく、１質量％以下がより好ましい。さらに、Ｗの含有量は１５質量％以下が好ましい。
【００１６】
〔その他の合金元素及び不可避的不純物について〕
合金鋼には、上記以外の合金元素、例えばケイ素（Ｓｉ），マンガン（Ｍｎ），ニッケル（Ｎｉ），銅（Ｃｕ）を、所望により含有させてもよい。
また、微量であれば、上記合金元素及び鉄（Ｆｅ）以外の元素として、酸素（Ｏ），リン（Ｐ），イオウ（Ｓ），チタン（Ｔｉ），ニオブ（Ｎｂ）等の不可的避不純物を含有していてもよい。
【００１７】
〔ねじ溝の表面層の残留オーステナイト量γR について〕
残留オーステナイトは通常は軟らかくて粘性を有する金属組織であるので、残留オーステナイトを表面層に存在させることにより、圧痕のエッジ部分における応力集中を緩和することができ、クラックの発生を抑制することができる。また、表面層に存在する残留オーステナイトは、転動時に圧痕を通過する部材（例えばボール）の相対通過回数が所定数を超えると、表面に加わる変形エネルギーによってマルテンサイトに変態し硬化するので、ボールねじ内に摩耗粉等が混入するような異物混入潤滑下においてボールねじの寿命が向上する。また、残留オーステナイトは摩耗や表面疲労の抑制にも有効であるため、ボールねじの寿命が向上する。
【００１８】
このような効果を十分に得るためには、ねじ溝の表面層の残留オーステナイト量γR を１５体積％以上４５体積％以下とする必要がある。１５体積％未満であると、摩耗や表面疲労の抑制が十分に行われず、寿命が向上が不十分となるおそれがある。一方、４５体積％超過としても、寿命の向上効果が飽和するばかりか、かえって表面硬さを低下させることとなり、耐疲労性が低下してしまう。このような残留オーステナイトの効果をより十分に得るためには、ねじ溝の表面層の残留オーステナイト量γR を２５体積％以上４０体積％以下とすることがより好ましい。
なお、本発明においては、表面層とは、表面から剪断応力が最大となる深さ位置までの部分を意味する。剪断応力が最大となる深さ位置は、例えば、ボールの直径の２％に相当する長さだけ表面から内部に入った位置である。
【００１９】
〔ねじ溝の表面層のビッカース硬さＨｖについて〕
硬化されたねじ溝の表面層のビッカース硬さＨｖと残留オーステナイト量γR とは、前述の式に示すような関係を有している。ビッカース硬さＨｖが式の下限値（７８０−４．７×γR ）よりも小さいと耐疲労性が不十分となり、異物混入潤滑下及びクリーン潤滑下において寿命が不十分となる。一方、ビッカース硬さＨｖを式の上限値（９２０−４．７×γR ）よりも大きくすることは、現実的には困難である。
【発明の効果】
【００２０】
本発明のボールねじは長寿命である。
【発明を実施するための最良の形態】
【００２１】
本発明に係るボールねじの実施の形態を、図面を参照しながら詳細に説明する。図１は本発明の一実施形態であるボールねじの平面図、図２は図１のボールねじのＡ−Ａ断面図、図３は図１のボールねじのねじ溝に沿う面で破断した部分断面図、図４は図３のリテーニングピースの拡大断面図である。
図１〜４に示すように、ボールねじ１は、螺旋状のねじ溝３ａを外周面に有するねじ軸３と、ねじ軸３のねじ溝３ａに対向するねじ溝５ａを内周面に有するナット５と、両ねじ溝３ａ，５ａにより形成される螺旋状のボール転動路に転動自在に装填された多数のボール９と、隣接するボール９の間に介在されボール９の転動面に対面する２つの凹面２３，２３を有するリテーニングピース２１と、を備えている。
【００２２】
ねじ軸３及びナット５のうち少なくとも一方は、０．１５質量％以上０．５質量％以下の炭素と１質量％以上３質量％以下のクロムとを含有する合金鋼で構成されている。
ねじ軸３及びナット５のうちこの合金鋼で構成されている部材は、合金鋼を所定形状に加工した後に、浸炭処理又は浸炭窒化処理と焼入れ，焼戻し処理とを施すことにより製造されたものである。そして、ねじ軸３及びナット５のうち前記合金鋼で構成されている部材は、ねじ溝３ａ，５ａの表面層の残留オーステナイト量γR が１５体積％以上４５体積％以下となっているとともに、ねじ溝３ａ，５ａの表面層のビッカース硬さＨｖが７８０−４．７×γR ≦Ｈｖ≦９２０−４．７×γR なる式を満たしている。
【００２３】
このようなボールねじ１は、ボール９のすべりや競り合いが防止されるためボール９に摩耗が生じにくく、且つ、ねじ溝３ａ，５ａに摩耗が生じにくいので、長寿命である。
ねじ軸３は、ナット５をねじ軸３の軸線方向に沿って案内するためのものであって、外周面の全長にわたって、ボール９の半径ｒと略同じ曲率半径を持つ断面半円形のねじ溝３ａ、又は、ボール９の半径ｒよりも僅かに大きい曲率半径を有する円弧同士を中間部で交差させた、所謂ゴシックアーチ形状のねじ溝３ａが形成されている。ねじ溝３ａのピッチは、ボールねじ１が組み込まれる装置（図示せず）の仕様にしたがって任意に設定することができる。
【００２４】
ナット５は、ねじ軸３の軸線方向に沿って直線移動する部材であって、その内周面にはねじ溝３ａと同一形状，同一ピッチのねじ溝５ａが形成されている。また、ナット５の一端には、装置のテーブル（図示せず）等に固定するためのフランジ１１が形成され、外周面の一部は切り欠かれて平面部１３が形成されている。そして、ねじ溝５ａの一端側と他端側とを連通させて循環経路を形成するチューブ１５が、チューブ押え１７によって平面部１３に固定されている。このようなチューブ１５内を通ってボール９が移送され、ねじ溝５ａの一端側から他端側へボール９が循環されるようになっている。
【００２５】
また、ナット５の両端には、プラスチック製のダストシール１９が配設され、異物が外部からナット５内部に侵入することを防止するようになっている。
ボール９は、転動することによって摩擦損失なく滑らかにナット５を直線移動させるためのものであって、ねじ溝３ａ，５ａで構成されたボール転動路内に転動自在に複数個が配設されている。
【００２６】
図３及び図４に示すように、リテーニングピース２１は、ボール９同士の直接接触を防止するためのものであって、夫々のボール９間に介装されている。リテーニングピース２１は、例えば、それ自体に潤滑作用を有するポリアミドやフッ素樹脂、あるいは潤滑油を含浸させたポリエチレン等からなり、両端にボール９の半径ｒよりも大きい曲率半径Ｒの凹球面２３が形成された円盤状である。
【００２７】
このような形状によって、全長Ｌに対して中央部の厚みｔを小さくして多数個のボール９を使用することができるとともに、ボール９とリテーニングピース２１との接触面積を小さくして、摺動抵抗を最小とすることができる。
凹球面２３の形状は、球面形状に限定されるものではなく、２個の円弧を中間部で交差させて形成される、所謂ゴシックアーチ形の凹面でもよいし、円錐形状の凹面であってもよい。また、凹面に貫通穴を設けたり、該貫通穴内に潤滑剤を保持させてボール９との接触抵抗を低減させるようにしてもよい。
【００２８】
リテーニングピース２１の外径寸法ｄｓは、ボール９の直径、及び、最大負荷が作用して弾性変形した時のボール９の直径よりも小さく設定されており、リテーニングピース２１がねじ溝３ａ，５ａで構成されたボール転動路及び循環経路たるチューブ１５内を通過する際に、該ボール転動路，チューブ１５，及びそれらの接続部に干渉せず、滑らかに循環できるようになっている。具体的には、ボール９の直径寸法の０．５〜０．９倍の外径寸法とすることが好ましい。
【００２９】
また、ボール転動路内に配されたボール９及びリテーニングピース２１の隙間は、該隙間が大き過ぎるとリテーニングピース２１が倒れて機能を発揮することができず、また小さ過ぎるとリテーニングピース２１とボール９との摩擦力が大きくなって作動不良の一因となるので、適正な隙間となるように設定されている。具体的には、ボール転動路内に配した全てのボール９及びリテーニングピース２１を一方に寄せ集めたと仮定したとき、先頭に当たるボール９と最後尾に当たるリテーニングピース２１との間にできる隙間（総隙間Ｓ１とする）が０より大きく（Ｓ１＞０）、且つ、最後尾に当たる１個のリテーニングピース２１を除去したと仮定したとき、先頭のボール９と最後尾のボール９との隙間（Ｓ２）が、リテーニングピース２１の外形寸法（ｄｓ）の０．８倍よりも小さくなるように（Ｓ２＜０．８×ｄｓ）、ボール９及びリテーニングピース２１の個数が設定されている。これによって、リテーニングピース２１がボール転動路内で約６０°以上倒れることがなくなり、良好に機能を発揮することができる。
【００３０】
次に、図１〜３を参照しながら、ボールねじ１の作用を説明する。モータ（図示せず）によってねじ軸３を回転させると、複数個のボール９を介して螺合したナット５は、ねじ軸３の軸線方向に直線移動する。このとき、ねじ溝３ａ，５ａは相対的に逆方向に回転するので、ボール９はねじ溝３ａ，５ａに対して転動してねじ溝５ａ内を前進し、ねじ溝５ａの一端側に達したボール９は、チューブ１５内を転動してねじ溝５ａの他端側に供給され、再び循環する。
【００３１】
ボールねじ１は、ねじ溝３ａ，５ａからなるボール転動路が螺旋状に連続していることに加えて、該ボール転動路と循環経路たるチューブ１５との接続部において運動方向が変化するようになっている。さらに、該接続部ではボール９に作用する負荷が、負荷状態から無負荷状態へ、又は、逆に無負荷状態から負荷状態へ急激に変動するため、ボール９の挙動は複雑となる。特に、射出成形機やプレス機等の高荷重が断続的に作用する条件で使用されるボールねじでは、ボールねじ特有のボールの競り合いが発生してボールの摩耗が促進される傾向がある。
【００３２】
しかし、各ボール９間にはリテーニングピース２１が介装されているので、ボール９同士の直接接触は防止されている。また、リテーニングピース２１とボール９との相対滑り速度は、ボール９同士が直接接触する場合の１／２の速度となっている。したがって、リテーニングピース２１及びボール９の摩擦は少なくなり、さらにリテーニングピース２１の素材自身が持つ潤滑性及びリテーニングピース２１とボール９との隙間に保持されている潤滑剤（グリース等）の潤滑性によって、リテーニングピース２１及びボール９の摩耗は防止される。これにより、ボール９同士の競り合いによる作動不良、騒音の発生、音質の悪化等が抑制され、ボール９はボール転動路内を滑らかに循環することができ、長期間にわたって滑らかで且つ静粛な運転を行うことができる。
【００３３】
また、図４に示すように、リテーニングピース２１は、凹球面２３が形成された中央部の厚みｔが小さいので、スペーサボールを用いたボールねじと比較して、多数個のボール９を使用することができる。これにより、大きな負荷容量に耐え、より大きな剛性を持つボールねじを製作することができる。さらに、凹球面２３の曲率半径Ｒはボール９の半径ｒよりも大きく設定されているので、ボール９とリテーニングピース２１との接触面積が小さくなって摺動抵抗が比較的小さくなるとともに、ボール９と凹球面２３との隙間に潤滑剤が侵入し易くなって駆動抵抗が減少する。
【００３４】
さらに、リテーニングピース２１の外径寸法ｄｓは、ボール９の直径の０．５倍〜０．９倍となっているので、リテーニングピース２１がボール９とともにボール転動路及びチューブ１５を通過する際に、該ボール転動路，チューブ１５，及びそれらの接続部に干渉することはなく、滑らかに循環し、トルク変動やリテーニングピース２１の摩耗も抑えられる。
【００３５】
また、ボール転動路，チューブ１５内でのボール９及びリテーニングピース２１の隙間は、総隙間Ｓ１より大きく（Ｓ１＞０）、且つ、最後尾に当たる１個のリテーニングピース２１を除去したと仮定したときの先頭のボール９と最後尾のボール９との隙間Ｓ２が、リテーニングピース２１の外径寸法ｄｓの０．８倍よりも小さく（Ｓ２＜０．８×ｄｓ）なるように設定されている。よって、ボール転動路内でリテーニングピース２１が倒れることはなく、良好な作動を維持することができる。
【００３６】
〔実施例〕
以下に、さらに具体的な実施例を示して、本発明を説明する。前述したボールねじ１とほぼ同様の構成を有するＪＩＳ１１９２の呼び番号２５×１０×５００−Ｃ５（ボールの直径は４．７６２ｍｍ）のボールねじを、日本精工株式会社製のボールねじ耐久寿命試験機に装着して耐久試験を行った。
【００３７】
耐久試験に供した実施例１〜２６及び比較例１〜６のボールねじは、ねじ軸及びナットが表１に示すような組成の合金鋼で構成されている。このねじ軸及びナットは、合金鋼を機械加工することにより所定の形状に成形した後、下記に示すような条件Ａ又は条件Ｂの硬化熱処理を施し、さらに研削仕上げを行なって製造したものである。この熱処理によって、ねじ溝の表面層のビッカース硬さＨｖは、表２，３に示すように、ねじ溝が受ける転がり荷重に十分耐えられるものとなっている（ねじ溝の表面層の残留オーステナイト量とビッカース硬さとの相関を、図５のグラフに示す。このグラフにおいては、実施例のボールねじの結果を○印で示し、比較例のボールねじの結果を●印で示してある。）。また、ねじ溝の表面層の残留オーステナイト量は、表２，３に示すような値となっている。
【００３８】
・条件Ａ：９３０〜９６０℃で８〜１５時間浸炭処理を施し、冷却した後、８３０〜９００℃で２時間焼入れを行う。そして、１６０〜２００℃で１．５〜２．５時間焼戻しを行う。
・条件Ｂ：９００〜９４０℃で８〜１５時間浸炭窒化処理を施し、冷却した後、８３０〜９００℃で２時間焼入れを行う。そして、１６０〜２００℃で１．５〜２．５時間焼戻しを行う。
【００３９】
【表１】
2005155714.tif 000003
【００４０】
【表２】
2005155714.tif 000004
【００４１】
【表３】
2005155714.tif 000005
【００４２】
耐久試験は、下記のような試験条件で行った。そして、摩耗や剥離等の損傷によってトルクが２倍以上に上昇するまでの試験時間を測定した。なお、この耐久試験においては、残留オーステナイトの長寿命化効果を引き出す目的と、試験に要する時間を短縮する目的から、潤滑剤に異物を混入し、異物混入潤滑下で試験を行った。混入した異物はステンレス系鉄粉であり、その粒径は６５〜１２０μｍで、硬さはＨＲＣ５０である。
【００４３】
・試験荷重    ：アキシアル負荷５８００Ｎ（Ｐ（動等価荷重）／Ｃ（基本動定格荷重）＝０．５）
・最高回転速度：１００〜２００ｒｐｍ
・ストローク  ：６０ｍｍ
・雰囲気湿度  ：６０〜７０％ＲＨ
・雰囲気温度  ：６０〜８０℃
・潤滑剤の種類：アルバニアＮｏ．２（昭和シェル石油株式会社製のグリース）
・異物混入量  ：３０ｐｐｍ
【００４４】
この耐久試験においては、１種のボールねじにつき１０個ずつ試験を行って、ワイブル分布関数からＬ10寿命を求めた。すなわち、１０個のボールねじの試験結果のうち、短寿命側から１０％のボールねじの寿命を、そのボールねじの寿命とした。試験結果を表２，３及び図６のグラフに示す。表２，３及び図６のグラフに示したＬ10寿命の数値は、前記試験条件における各ボールねじの計算寿命を１とした場合の相対値で示してある。なお、計算寿命の１０倍の時間に至ってもトルクが２倍以上に上昇しない場合には、そこで試験を打ち切った。また、図６のグラフにおいては、実施例のボールねじの結果を○印で示し、比較例のボールねじの結果を●印で示してある。
【００４５】
表２，３及び図６のグラフから分かるように、実施例１〜２６のボールねじは、比較例１〜６のボールねじと比べて、Ｌ10寿命が優れていた。特に、残留オーステナイト量が２５体積％以上４０体積％以下の場合は、Ｌ10寿命がより優れていた。また、合金鋼がＭｏやＶを含有する場合は、Ｌ10寿命がさらに優れている傾向があった。
これに対して、比較例１，２は、残留オーステナイト量が１５体積％未満と少ないので、残留オーステナイトの長寿命化効果が十分に発揮されず短寿命であった。また、比較例３は、残留オーステナイト量が４５体積％超過と多く、比較例４は、前述の式を満たしていないので、ねじ溝の表面層のビッカース硬さＨｖが不十分となり短寿命であった。さらに、比較例５は、合金鋼中のＣｒの含有量が少なすぎるので、摩耗が発生しトルクが上昇して短寿命となった。さらに、比較例６は、合金鋼中のＣｒの含有量が多すぎるので、巨大炭化物が生成して短寿命となった。
【産業上の利用可能性】
【００４６】
本発明のボールねじは、断続的に高負荷荷重が作用し、短ストロークの往復運動を行う頻度の高い揺動部に好適である。例えば、射出成形機やプレス機に使用可能である。
【図面の簡単な説明】
【００４７】
【図１】本発明に係るボールねじの一実施形態の平面図である。
【図２】図１のボールねじのＡ−Ａ断面図である。
【図３】図１のボールねじのねじ溝に沿う面で破断した断面図である。
【図４】図３のリテーニングピースの拡大断面図である。
【図５】ねじ溝の表面層の残留オーステナイト量とビッカース硬さとの相関を示すグラフである。
【図６】ねじ溝の表面層の残留オーステナイト量とボールねじのＬ10寿命との相関を示すグラフである。
【符号の説明】
【００４８】
１      ボールねじ
３      ねじ軸
３ａ    ねじ溝
５      ナット
５ａ    ねじ溝
９      ボール
２１      リテーニングピース
２３      凹面
【図１】
2005155714.tif 000006
【図２】
2005155714.tif 000007
【図３】
2005155714.tif 000008
【図４】
2005155714.tif 000009
【図５】
2005155714.tif 000010
【図６】
2005155714.tif 000011